"a少なくとも1つの主表面を有する少なくとも1つの基材を用意することと、b1iポリフルオロアルキル、ポリフルオロエーテル、ポリフルオロポリエーテル、及びこれらの組み合わせから選択される一価のセグメントと、ii加水分解性基、ヒドロキシル基、及びこれらの組み合わせから選択される少なくとも1つの基を含む少なくとも1つのシリル部分を含む一価の末端基と、を含む少なくとも1種のフッ素化有機シラン化合物、2任意に、iポリフルオロアルカン、ポリフルオロエーテル、ポリフルオロポリエーテル、及びこれらの組み合わせから選択される多価のセグメントと、ii少なくとも2個の一価の末端基であって、前記一価の末端基のそれぞれが、独立して、加水分解性基、ヒドロキシル基、及びこれらの組み合わせから選択される少なくとも1つの基を含む少なくとも1つのシリル部分を含む、少なくとも2個の一価の末端基と、を含む少なくとも1種のフッ素化有機シラン化合物、並びに3i多価の非フッ素化セグメントと、ii少なくとも2個の一価の末端基であって、前記一価の末端基のそれぞれが、独立して、ヒドロキシル基、加水分解性基、及びこれらの組み合わせから選択される少なくとも1つの基を含む少なくとも1つのシリル部分を含む、少なくとも2個の一価の末端基と、を含む少なくとも1種の有機シラン化合物、及び/又は少なくとも1つの有機シラザン化合物、を含む硬化性表面処理組成物を提供することと、c前記硬化性表面処理組成物を前記基材の少なくとも1つの主表面の少なくとも一部に塗布することと、d前記塗布された硬化性表面処理組成物を硬化して表面処理を形成することと、を含むプロセス。前記基材が、木材、ガラス、鉱物、ポリマー、金属、金属合金、金属化合物、皮革、羊皮紙、紙、織物、塗面、及びこれらの組み合わせから選択される、請求項1に記載のプロセス。前記一価のセグメントが、ペルフルオロアルキル、ペルフルオロエーテル、ペルフルオロポリエーテル、又はこれらの組み合わせを含む、請求項1又は2に記載のプロセス。前記一価のセグメントがポリフルオロポリエーテルを含む、請求項1~3のいずれか一項に記載のプロセス。前記多価の非フッ素化セグメントが二価であり、及び/又は前記多価の非フッ素化セグメントが、オキシ、ヒドロカルビル、ヘテロ原子含有ヒドロカルビル、シロキサニル、及びこれらの組み合わせから選択される、請求項1~4のいずれか一項に記載のプロセス。前記一価の末端基のそれぞれが、独立して1~20の前記シリル部分を含む、請求項1~5のいずれか一項に記載のプロセス。一価のセグメントを含む前記フッ素化有機シラン化合物が次の一般式:Rf-Q-[CR2-SiY3-xR1ax]yIで表わされ、式中、Rfは、ポリフルオロアルキル、ポリフルオロエーテル、ポリフルオロポリエーテル、及びこれらの組み合わせから選択される一価のセグメントであり、Qは二価又は三価の連結基であり、各Rは、独立して水素又はC1~4アルキル基であり、各Yは、独立して、ヒドロキシル基、加水分解性基、又はこれらの組み合わせであり、各R1aは、独立して非加水分解性基であり、各xは、独立して0、1、又は2の整数であり、yは1又は2の整数である、請求項1~6のいずれか一項に記載のプロセス。前記Rfが、4~35個の過フッ素化された炭素原子を含有し、前記Rfが、少なくとも1つの二価のヘキサフルオロプロピレンオキシ基-CFCF3-CF2O-を含み、前記Qが二価であり、各前記R1aが、独立して、C1~8アルキル、フェニル、又はこれらの組み合わせであり、各前記Rが水素であり、各前記xが0であり、及び/又は前記yが1である、請求項7に記載のプロセス。前記RfがF[CFCF3CF2O]aCFCF3-であり、式中、aは4~20の平均値を有する、請求項7又は8に記載のプロセス。前記RfがC3F7OCFCF3CF2OnCFCF3-であり、前記Q-CR2-SiY3-xR1axがCONHCH23SiY3、CH23-S-CH23SiY3、又はこれらの組み合わせであり、式中、nは3~50である、請求項7又は8に記載のプロセス。各前記Qが、独立して、硫黄、酸素、及び窒素から選択される少なくとも1個のヘテロ原子を含有し、及び/又はエステルカルボニルオキシ、アミドカルボニルイミノ、スルホンアミドスルホニルイミノ、カルボニル、カーボネートオキシカルボニルオキシ、ウレイレンイミノカルボニルイミノ、カルバメートオキシカルボニルイミノ、チオ、スルホニル、スルフィニル、及びこれらの組み合わせから選択される少なくとも1個の官能基を含有する、請求項7~10のいずれか一項に記載のプロセス。各前記Qが、-CONR-CH2k-、-SO2NR-CH2k-、-CH2k-、-CH2O-CH2k-、-COS-CH2k-、-CH2OCONR-CH2k-、、-CH2k-SO2-CH2k-、-CH2k-SO-CH2k-、-CH2k-S-CH2k-、及びこれらの組み合わせから独立して選択され、式中、Rは水素又はC1~4アルキルであり、各kは独立して2~25である、請求項7~11のいずれか一項に記載のプロセス。各前記Yが、ヒドロキシル、水素、ハロゲン、アルコキシ、アシルオキシ、アリールオキシ、ポリアルキレンオキシ、及びこれらの組み合わせから独立して選択される、請求項7~12のいずれか一項に記載のプロセス。各前記Yが独立してアルコキシである、請求項7~13のいずれか一項に記載のプロセス。前記有機シラザン化合物又は有機シラン化合物が、次の一般式:A[Q-[SiY3-nR1an]y]zIIIで表わされ、式中、Aは、オキシ;脂肪族、脂環式、及び芳香族ヒドロカルビルラジカル任意に少なくとも1個のヘテロ原子を含有する;二価のイミノ及び三価のニトリロアミノラジカル;シロキサニルラジカル;及びこれらの組み合わせから選択される、z価の非ポリマー、オリゴマー、又はポリマーラジカルであり、各Qは、独立して二価の又は三価の連結基であり、各Yは、独立して、ヒドロキシル基、加水分解性基、又はこれらの組み合わせであり、各R1aは、独立して非加水分解性基であり、各yは、独立して1又は2の整数であり、zは2、3、又は4の整数であり、各nは、独立して0、1、2、又は3の整数である、請求項1~14のいずれか一項に記載のプロセス。前記Aが、オキシ、アルキレン、ヘテロ原子含有アルキレン、アルケニレン、ヘテロ原子含有アルケニレン、シクロアルキレン、ヘテロ原子含有シクロアルキレン、アリーレン、ヘテロ原子含有アリーレン、イミノ、ポリジオルガノシロキサン、及びこれらの組み合わせから選択される二価のラジカルであり、各前記Qが二価であり、各前記R1aが、独立して、C1~8アルキル、フェニル、又はこれらの組み合わせであり、各前記nが、有機シランでは0~2及び有機シラザンでは3であり、各前記yが1であり、及び/又はzが2である、請求項15に記載のプロセス。各前記Qが、独立して、硫黄、酸素、及び窒素から選択される少なくとも1個のヘテロ原子を含有し、及び/又はエステルカルボニルオキシ、アミドカルボニルイミノ、スルホンアミドスルホニルイミノ、カルボニル、カーボネートオキシカルボニルオキシ、ウレイレンイミノカルボニルイミノ、カルバメートオキシカルボニルイミノ、チオ、スルホニル、スルフィニル、及びこれらの組み合わせから選択される少なくとも1個の官能基を含有する、請求項15又は16に記載のプロセス。各前記Qが、-CONR-CH2k-、-SO2NR-CH2k-、-CH2k-、-CH2O-CH2k-、-COS-CH2k-、-CH2OCONR-CH2k-、、-CH2k-SO2-CH2k-、-CH2k-SO-CH2k-、-CH2k-S-CH2k-、及びこれらの組み合わせから独立して選択され、式中、Rは水素又はC1~4アルキルであり、各kは独立して2~25である、請求項15~17のいずれか一項に記載のプロセス。各前記Yが、ヒドロキシル、水素、ハロゲン、アルコキシ、アシルオキシ、アリールオキシ、ポリアルキレンオキシ、及びこれらの組み合わせから独立して選択される、請求項15~18のいずれか一項に記載のプロセス。各前記Yが独立してアルコキシである、請求項15~19のいずれか一項に記載のプロセス。前記塗布することが、前記硬化性表面処理組成物を、一価のセグメントを含む前記フッ素化有機シランと前記有機シラザン化合物及び/又は有機シラン化合物との予め形成された混合物として塗布することを含む、請求項1~20のいずれか一項に記載のプロセス。a少なくとも1つの主表面を有する少なくとも1つの基材を用意することと、b1C3F7OCFCF3CF2OnCFCF3-CONH-CH23SiY3、C3F7OCFCF3CF2OnCFCF3-CH23-S-CH23SiY3、又はこれらの組み合わせ式中、各Yは、独立して、ヒドロキシル基、加水分解性基、又はこれらの組み合わせであり、nは3~50であるの式のポリフルオロポリエーテルシランのうちの少なくとも1種、2任意に、Y3SiCH23-NHCO-CF2OCF2OnC2F4OqCF2-CONH-CH23SiY3、Y3SiCH23-S-CH23-CF2OCF2OnC2F4OqCF2-CH23-S-CH23SiY3、又はこれらの組み合わせ式中、各Yは、独立して、ヒドロキシル基、加水分解性基、又はこれらの組み合わせであり、nは1~50であり、qは3~40であるの式のポリフルオロポリエーテルシランのうちの少なくとも1種、並びに3i多価の非フッ素化セグメントと、ii少なくとも2個の一価の末端基であって、前記一価の末端基のそれぞれが、独立して、加水分解性基、ヒドロキシル基、及びこれらの組み合わせから選択される少なくとも1つの基を含む少なくとも1つのシリル部分を含む、少なくとも2個の一価の末端基と、を含む少なくとも1種の有機シラン化合物、及び/又は少なくとも1種の有機シラザン化合物、を混合することによって硬化性表面処理組成物を提供することと、c前記硬化性表面処理組成物を前記基材の少なくとも1つの主表面の少なくとも一部に塗布することと、d前記塗布された硬化性表面処理組成物を硬化して表面処理を形成することと、を含むプロセス。各前記Yが、独立してアルコキシであり、及び/又は前記多価のセグメントが、オキシ、アルキレン、ヘテロ原子含有アルキレン、アルケニレン、ヘテロ原子含有アルケニレン、シクロアルキレン、ヘテロ原子含有シクロアルキレン、アリーレン、ヘテロ原子含有アリーレン、イミノ、ポリジオルガノシロキサン、及びこれらの組み合わせから選択される二価のセグメントである、請求項22に記載のプロセス。少なくとも1つの主表面を有する少なくとも1つの基材を含む物品であって、前記基材は、少なくとも1つの前記主表面の少なくとも一部上に、請求項1~23のいずれか一項に記載のプロセスによって調製された表面処理を有する、物品。a1ポリフルオロアルキル、ポリポリフルオロエーテル、ポリフルオロポリエーテル、及びこれらの組み合わせから選択される一価のセグメントと、2加水分解性基、ヒドロキシル基、及びこれらの組み合わせから選択される少なくとも1つの基を含む少なくとも1つのシリル部分を含む一価の末端基と、を含む少なくとも1種のフッ素化有機シラン化合物と、b1オレフィンヒドロカルビル、脂環式ヒドロカルビル、ヘテロ原子含有ヒドロカルビル、シロキサニル、及びこれらの組み合わせから選択される多価の非フッ素化セグメントと、2少なくとも2個の一価の末端基であって、前記一価の末端基のそれぞれが、独立して、加水分解性基、ヒドロキシル基、及びこれらの組み合わせから選択される少なくとも1つの基を含む少なくとも1つのシリル部分を含む、少なくとも2個の一価の末端基と、を含む少なくとも1種の有機シラン化合物、及び/又は少なくとも1種の有機シラザン化合物と、を含む組成物。本発明の目的及び利点は、以下の実施例によって更に例示されるが、これらの実施例において列挙された特定の材料及びその量は、他の諸条件及び詳細と同様に、本発明を過度に制限するものと解釈されるべきではない。これらの実施例は単にあくまで例示を目的としたものであり、添付した特許請求の範囲に限定することを意味するものではない。材料全ての溶媒は商用源から入手される標準の試薬グレードであり、特記しない限り更に精製せずに使用した。HFE7200ハイドロフルオロエーテルは、3MCompanySt.Paul,MNから商品名3M商標Novec商標EngineeredFluidHFE-7200で入手可能でありかつ市販されている。DYNASビストリメトキシシリルプロピルアミンは、EvonikIndustriesAGGermanyから商品名Dynasylan商標1124で入手した。HMDSヘキサメチルジシラザンは、AldrichChemicalCompanyMilwaukee,WIから入手した。BTEOSEビストリエトキシシリルエタンは、AldrichChemicalCompanyMilwaukee,WIから入手した。BTMSEビストリメトキシシリルエタンは、AldrichChemicalCompanyMilwaukee,WIから入手した。アミノプロピルトリメトキシシランは、AldrichChemicalCompanyMilwaukee,WIから購入した。PPFO-Disilaneα,ω-ポリペルフルオロオキシアルキレンジシランは、本質的に米国特許第3,950,588号McDougalらに記載の通りに調製した。HFPO-は、メチルエステルFCFCF3CF2OaCFCF3COOCH3の末端基FCFCF3CF2OaCFCF3-を指し、式中、aは平均4~20であり、参照により本明細書に組み込まれる開示された米国特許第3,250,808号Mooreらに記載されている方法に従って調製することができ、部分蒸留による精製を伴う。HFPO-シランHFPO-CONHCH2CH2CH2SiOCH33は次の通りに調製された:電磁攪拌棒、窒素N2入口、及び還流冷却器を備えた100mLの三口丸底フラスコに、HFPO-COOCH320g、0.01579モル及びNH2CH2CH2CH2-SiOCH332.82g、0.01579モルをN2雰囲気下で投入した。得られた反応混合物を75°Cで12時間にわたって加熱した。この反応を赤外分光法によりモニタし、エステルピークが消失した後、得られた透明で粘稠な油を真空下で更に8時間にわたって保持し、そのまま使用した。試験方法接触角の測定方法以下の実施例に記載の通りサンプルを調製した。イソプロピルアルコールIPA中で手で撹拌することによって1分間、サンプルをすすぎ、イソプロピルアルコールを蒸発させた後、水H2O接触角を測定した湿潤液として水を用いた。濾過システムMilliporeCorporationBillerica,MAから入手を通して濾過した脱イオン水を用い、ビデオ接触角分析計ASTProductsBillerica,MAから製品番号VCA-2500XEとして入手可能により測定を行った。報告する値は、液滴の右側と左側で測定した少なくとも3滴の測定値の平均である。液滴体積は、静的接触角測定については5マイクロリットル、前進及び後退接触角測定については1~3マイクロリットルであった。実施例1~8及び比較例A~E所望の量のHFE7200、HFPO-シラン、及び選択された二脚状シランを一緒に添加した後、得られた混合物をプラスチックボトルの中で室温にて混合することによって、コーティング組成物を調製した。得られた混合物を室温で12時間にわたって更に回転させた。コーティング組成物の構成成分及びそれらの量は、以下の表1に実施例及び比較例のそれぞれに関して記載されている。得られたコーティング組成物は透明であり、数ヶ月間透明な状態のままであった貯蔵寿命に関する問題はなかった。コーティング組成物をアセトンで清浄した後空気乾燥したガラス基材上にコーティングした。基材を2分間ディップコーティングし、空気中で室温にて約5分間乾燥した後、150°Cのオーブンの中で30分にわたって硬化した。比較例D及びFでは、成分は上述のように予混合されなかったが、順次的にコーティングされた比較例Dでは、HFPOシランを最初にコーティングした後、HMDSをコーティングし、比較例Eでは、HMDSを最初にコーティングした後、HFPOシランコーティングした。次に、得られた硬化コーティングサンプルを、それらの接触角を決定するために上記の試験方法を用いて試験した。接触角測定の結果を下の表2に示す。本明細書で引用した特許、特許文献、及び公報に含まれる参照された記述内容は、その全体が、それぞれが個々に組み込まれているかのように、参照により組み込まれる。本発明に対する様々な予見できない修正及び変更が、本発明の範囲及び趣旨から逸脱することなく当業者に明らかとなるであろう。本発明は、本明細書で述べる例示的な実施形態及び実施例によって不当に限定されるものではないこと、また、こうした実施例及び実施形態は、本明細書において以下に記述する特許請求の範囲によってのみ限定されると意図する本発明の範囲に関する例示のためにのみ提示されることを理解すべきである。"